(57)【要約】      （修正有）【課題】高い透明性及び屈折率を有し、強度特性（機械特性）が良好であり、光学素子封止材として用いることができる硬化物を与える付加硬化型シリコーン組成物の提供。【解決手段】（Ａ）両末端にビニル基を有し、Ｓｉに直接２個のフェニル基を結合する操り返し単位と、フェニル基又はナフチル基とメチル基をＳｉに結合する操り返し単位を有するオルガノポリシロキサン化合物、（Ｂ）シロキサン単位を有し、末端にフェニル基とメチル基を有するＳｉを有するオルガノハイドロジェンポリシロキサン化合物、及び、（Ｃ）白金族金属を含むヒドロシリル化触媒、を含むものである、付加硬化型シリコーン組成物。【選択図】なし【特許請求の範囲】
【請求項１】
（Ａ）下記式（１）で表されるオルガノポリシロキサン化合物、
【化１】
2019085465.tif 000017
（式中、Ｒ１及びＲ２は同種又は異種の非置換もしくは置換の一価炭化水素基であり、Ｒ３はフェニル基又はナフチル基であり、ａは０〜５０の整数であり、ｂは０〜１００の整数であり、かつ、ａ＋ｂは１以上の整数である。括弧が付されたシロキサン単位の配列はランダムであってもブロックであってもよい。）
（Ｂ）下記式（２）で表されるシロキサン単位を有するオルガノハイドロジェンポリシロキサン化合物、
【化２】
2019085465.tif 000018
及び、
（Ｃ）白金族金属を含むヒドロシリル化触媒
を含むものであることを特徴とする付加硬化型シリコーン組成物。
【請求項２】
前記式（１）において、Ｒ１及びＲ２がメチル基又はフェニル基であることを特徴とする請求項１に記載の付加硬化型シリコーン組成物。
【請求項３】
前記式（１）において、Ｒ１がメチル基であり、Ｒ２がフェニル基であることを特徴とする請求項１又は請求項２に記載の付加硬化型シリコーン組成物。
【請求項４】
前記（Ｂ）成分のオルガノハイドロジェンポリシロキサン化合物が、下記式（３）〜（６）で表されるオルガノハイドロジェンポリシロキサン化合物から選ばれる１種以上の化合物であることを特徴とする請求項１から請求項３のいずれか一項に記載の付加硬化型シリコーン組成物。
【化３】
2019085465.tif 000019
（式（４）中、ｌは１〜５の整数であり、ｍは１〜５の整数である。ｌ及びｍが付された括弧内のシロキサン単位の配列はランダムであってもブロックであってもよい。）
【請求項５】
請求項１から請求項４のいずれか一項に記載の付加硬化型シリコーン組成物が硬化したものであることを特徴とする硬化物。
【請求項６】
請求項５に記載の硬化物で封止されたものであることを特徴とする光学素子。
【発明の詳細な説明】
【技術分野】
【０００１】
本発明は、付加硬化型シリコーン組成物、硬化物、及び光学素子に関する。
【背景技術】
【０００２】
付加硬化性シリコーン組成物は、アルケニル基等の脂肪族不飽和基を含有するポリオルガノシロキサンを含み、ヒドロシリル化反応によって硬化して硬化物を与える。このようにして得られる硬化物は、耐熱性、耐寒性、電気絶縁性に優れ、また、透明であるため、各種の光学用途に用いられている。
【０００３】
光学用途に使用するシリコーンゴムは、高い透明性及び高屈折率が要求され、これを達成するために主骨格にジメチルシロキサン・ジフェニルシロキサン共重合体又はポリメチルフェニルシロキサンを使用する方法が一般に行われている（特許文献１〜９）。
【０００４】
しかし、硬化物を高強度にするために、分岐状のオルガノポリシロキサンと直鎖状のオルガノポリシロキサンを組み合わせた従来の組成物を用いた場合、機械特性を十分満足するものが得られなかった。
【先行技術文献】
【特許文献】
【０００５】
【特許文献１】特開２００５−３０７０１５号公報
【特許文献２】特開２００４−１４３３６１号公報
【特許文献３】特開２００４−１８６１６８号公報
【特許文献４】特開２００４−２９２８０７号公報
【特許文献５】特開２００４−３５９７５６号公報
【特許文献６】特開２００５−０７６００３号公報
【特許文献７】特開２００５−１０５２１７号公報
【特許文献８】特開２０１０−１３２７９５号公報
【特許文献９】特開２０１４−２０５８２３号公報
【発明の概要】
【発明が解決しようとする課題】
【０００６】
本発明は、上記事情に鑑みなされたもので、高い透明性及び屈折率を有し、強度特性（機械特性）が良好であり、光学素子封止材として用いることができる硬化物を与える付加硬化型シリコーン組成物を提供することを目的とする。
【課題を解決するための手段】
【０００７】
上記課題を達成するために、本発明では、（Ａ）下記式（１）で表されるオルガノポリシロキサン化合物、
【化１】
2019085465.tif 000002
（式中、Ｒ１及びＲ２は同種又は異種の非置換もしくは置換の一価炭化水素基であり、Ｒ３はフェニル基又はナフチル基であり、ａは０〜５０の整数であり、ｂは０〜１００の整数であり、かつ、ａ＋ｂは１以上の整数である。括弧が付されたシロキサン単位の配列はランダムであってもブロックであってもよい。）
（Ｂ）下記式（２）で表されるシロキサン単位を有するオルガノハイドロジェンポリシロキサン化合物、
【化２】
2019085465.tif 000003
及び、（Ｃ）白金族金属を含むヒドロシリル化触媒を含む付加硬化型シリコーン組成物を提供する。
【０００８】
このような付加硬化型シリコーン組成物であれば、高い透明性及び屈折率を有し、強度特性が良好な硬化物を与えることができるものとなる。
【０００９】
また、前記式（１）において、Ｒ１及びＲ２がメチル基又はフェニル基であることが好ましい。
【００１０】
このようなものであれば、（Ａ）成分として好適に用いることができる。
【００１１】
また、前記式（１）において、Ｒ１がメチル基であり、Ｒ２がフェニル基であることが好ましい。
【００１２】
このようなものであれば、特に高い透明性、屈折率、及び強度特性を有し、（Ａ）成分として好適に用いることができる。
【００１３】
また、前記（Ｂ）成分のオルガノハイドロジェンポリシロキサン化合物が、下記式（３）〜（６）で表されるオルガノハイドロジェンポリシロキサン化合物から選ばれる１種以上の化合物であることが好ましい。
【化３】
2019085465.tif 000004
（式（４）中、ｌは１〜５の整数であり、ｍは１〜５の整数である。ｌ及びｍが付された括弧内のシロキサン単位の配列はランダムであってもブロックであってもよい。）
【００１４】
このようなものであれば、（Ｂ）成分として好適に用いることができる。
【００１５】
また、本発明は、前記付加硬化型シリコーン組成物が硬化した硬化物を提供する。
【００１６】
このような硬化物であれば、光学素子封止材として好適に用いることができる。
【００１７】
さらに、本発明は、前記付加硬化型シリコーン組成物の硬化物で封止された光学素子を提供する。
【００１８】
本発明の硬化物は、高い透明性及び屈折率を有し、強度特性が良好であるため、このような硬化物で封止された光学素子は、信頼性の高いものとなる。
【発明の効果】
【００１９】
以上のように、本発明の付加硬化型シリコーン組成物であれば、硬化させることにより、高透明、高屈折率、かつ強度特性が良好であり、光学素子封止材に好適に使用することができる硬化物を得ることができる。
【発明を実施するための形態】
【００２０】
上述のように、高い透明性及び屈折率を有し、強度特性が良好であり、光学素子封止材として用いることができる硬化物を与える付加硬化型シリコーン組成物の開発が求められていた。
【００２１】
本発明者らは、上記課題について鋭意検討を重ねた結果、後述する（Ａ）、（Ｂ）、及び（Ｃ）成分を含む付加硬化型シリコーン組成物であれば、上記課題を達成できることを見出し、本発明を完成させた。
【００２２】
即ち、本発明は、（Ａ）下記式（１）で表されるオルガノポリシロキサン化合物、
【化４】
2019085465.tif 000005
（式中、Ｒ１及びＲ２は同種又は異種の非置換もしくは置換の一価炭化水素基であり、Ｒ３はフェニル基又はナフチル基であり、ａは０〜５０の整数であり、ｂは０〜１００の整数であり、かつ、ａ＋ｂは１以上の整数である。括弧が付されたシロキサン単位の配列はランダムであってもブロックであってもよい。）
（Ｂ）下記式（２）で表されるシロキサン単位を有するオルガノハイドロジェンポリシロキサン化合物、
【化５】
2019085465.tif 000006
及び、（Ｃ）白金族金属を含むヒドロシリル化触媒、
を含む付加硬化型シリコーン組成物である。
【００２３】
以下、本発明について詳細に説明するが、本発明はこれらに限定されるものではない。
【００２４】
［付加硬化型シリコーン組成物］
本発明の付加硬化型シリコーン組成物は、下記の（Ａ）、（Ｂ）、及び（Ｃ）成分を含有するものである。以下、各成分について詳細に説明する。
【００２５】
＜（Ａ）成分＞
（Ａ）成分は、側鎖にフェニル基を持つシロキサン単位及び／又は側鎖にフェニル基又はナフチル基を持つシロキサン単位の繰り返しからなり、分子鎖両末端にケイ素原子に結合したビニル基を含有するトリオルガノシロキシ基で封鎖された直鎖状のジオルガノポリシロキサンであり、式（１）で表される。
【化６】
2019085465.tif 000007
（式中、Ｒ１及びＲ２は同種又は異種の非置換もしくは置換の一価炭化水素基であり、Ｒ３はフェニル基又はナフチル基であり、ａは０〜５０の整数であり、ｂは０〜１００の整数であり、かつ、ａ＋ｂは１以上の整数である。括弧が付されたシロキサン単位の配列はランダムであってもブロックであってもよい。）
【００２６】
上記式（１）中のＲ１及びＲ２で表される非置換又は置換の１価炭化水素基としては、例えば、メチル基、エチル基、プロピル基、イソプロピル基、ブチル基、イソブチル基、ｓｅｃ−ブチル基、ｔｅｒｔ−ブチル基等の炭素原子数１〜６のアルキル基；クロロメチル基、３，３，３−トリフルオロプロピル基等の炭素原子数１〜４のハロアルキル基；フェニル基、トリル基等の炭素原子数６〜１０のアリール基；ビニル基、アリル基等の炭素原子数１〜６のアルケニル基が挙げられる。中でも、炭素原子数１〜６のアルキル基、フェニル基、ビニル基が好ましく、その中でも、炭素原子数１〜６のアルキル基、フェニル基、ビニル基が好ましく、より好ましくはメチル基、フェニル基であり、特に好ましくはＲ１がメチル基であり、Ｒ２がフェニル基である。
【００２７】
Ｒ３はフェニル基又はナフチル基であり、好ましくはフェニル基である。
【００２８】
（Ａ）成分において、ジフェニルシロキサン単位の重合度ａは０〜５０の整数であり、１〜１０であることが好ましく、１〜７であることがより好ましく、２〜４であることが特に好ましい。メチルアリールシロキサン単位の重合度ｂは０〜１００の整数であり、０〜５０であることが好ましく、１〜１０であることがより好ましく、２〜４であることが特に好ましい。
ａ＋ｂは１以上の整数であり、少なくともジフェニルシロキサン単位とメチルアリールシロキサン単位のいずれかを必ず含む。これらジフェニルシロキサン単位とメチルアリールシロキサン単位の配列はランダムであってもブロックであってもよい。
【００２９】
（Ａ）成分のオルガノポリシロキサンは、一種単独で用いてもよく、分子量、ケイ素原子に結合した有機基の種類等が相違する二種以上を併用してもよい。
【００３０】
（Ａ）成分は、例えばジクロロジフェニルシランやジアルコキシジフェニルシラン等の二官能性シランを加水分解・縮合させた後、又は加水分解・縮合と同時に、脂肪族不飽和基含有の末端封止剤で末端を封止することにより得ることができる。
【００３１】
＜（Ｂ）成分＞
本発明の（Ｂ）成分は、下記式（２）で表されるシロキサン単位を有するオルガノハイドロジェンポリシロキサン化合物である。
【化７】
2019085465.tif 000008
【００３２】
（Ｂ）成分の具体例としては、下記式（３）〜（６）で表される化合物などが挙げられる。
【化８】
2019085465.tif 000009
（式中、ｌは１〜５の整数であり、ｍは１〜５の整数である。ｌ及びｍが付された括弧内のシロキサン単位の配列はランダムであってもブロックであってもよい。）
【化９】
2019085465.tif 000010
【００３３】
また、（Ｂ）成分は単一でも２種類以上の（Ｂ）成分を併用しても良い。
【００３４】
（Ｂ）成分の配合量は、（Ａ）成分中のビニル基に対する（Ｂ）成分中のＳｉＨ基のモル比が０．２〜５となる量が好ましく、より好ましくは０．５〜２となる量である。
【００３５】
＜（Ｃ）成分＞
（Ｃ）成分の白金族金属を含むヒドロシリル化触媒は、（Ａ）成分中のケイ素原子に結合したビニル基と（Ｂ）成分中のＳｉＨ基とのヒドロシリル化付加反応を促進するものであればいかなる触媒を使用してもよい。（Ｃ）成分は、一種単独で用いても二種以上を併用してもよい。（Ｃ）成分としては、例えば、白金、パラジウム、ロジウム等の白金族金属や、塩化白金酸、アルコール変性塩化白金酸、塩化白金酸とオレフィン類、ビニルシロキサン又はアセチレン化合物との配位化合物、テトラキス（トリフェニルホスフィン）パラジウム、クロロトリス（トリフェニルホスフィン）ロジウム等の白金族金属化合物が挙げられるが、特に好ましくは白金化合物である。
【００３６】
（Ｃ）成分の配合量は、ヒドロシリル化触媒としての有効量でよく、好ましくは（Ａ）成分及び（Ｂ）成分の合計質量に対して白金族金属元素の質量換算で０．１〜１０００ｐｐｍの範囲であり、より好ましくは１〜５００ｐｐｍの範囲である。
【００３７】
＜その他の成分＞
本発明の組成物には、前記（Ａ）〜（Ｃ）成分以外にも、その他の任意の成分を配合することができる。その具体例としては、以下のものが挙げられる。これらのその他の成分は、各々、一種単独で用いても二種以上を併用してもよい。
【００３８】
（（Ａ）成分以外の脂肪族不飽和基含有化合物）
本発明の組成物には、（Ａ）成分以外にも、（Ｂ）成分と付加反応する脂肪族不飽和基含有化合物を配合してもよい。（Ａ）成分以外のこのような脂肪族不飽和基含有化合物としては、硬化物の形成に関与するものが好ましく、１分子あたり少なくとも２個の脂肪族不飽和基を有する（Ａ）成分以外のポリオルガノシロキサンが挙げられる。その分子構造は、例えば、直鎖状、環状、分岐鎖状、三次元網状等、いずれでもよい。
【００３９】
（（Ｂ）成分以外のオルガノハイドロジェンシロキサン）
また、本発明の組成物には、（Ｂ）成分以外の、１分子当たり少なくとも２個のケイ素原子に結合した水素原子（即ち、ＳｉＨ基）を有し、かつ脂肪族不飽和基を有さない有機ケイ素化合物を併用しても良い。
【００４０】
（付加反応制御剤）
ポットライフを確保するために、付加反応制御剤を本発明の組成物に配合することができる。付加反応制御剤は、上記（Ｃ）成分のヒドロシリル化触媒に対して硬化抑制効果を有する化合物であれば特に限定されず、従来から公知のものを用いることもできる。その具体例としては、１，３，５，７−メチルビニルシクロテトラシロキサン，下記の単位構造式（Ｒ４２ＳｉＯ２／２）ｃ（Ｒ４（ＣＨ２＝ＣＨ）ＳｉＯ２／２）ｄ（Ｒ４３ＳｉＯ１／２）２
｛式中、Ｒ４は同一又は異なっていても良い、置換又は非置換の一価炭化水素基（但し、Ｒ４の１０モル％以上はアリール基である）である。ｃは０又は正数、ｄは正数である。｝などのシロキサン化合物；トリフェニルホスフィンなどのリン含有化合物；トリブチルアミン、テトラメチルエチレンジアミン、ベンゾトリアゾールなどの窒素含有化合物；硫黄含有化合物；アセチレンアルコール類（例えば、１−エチニルシクロヘキサノール、３，５−ジメチル−１−ヘキシン−３−オール）等のアセチレン系化合物；アルケニル基を２個以上含む化合物；ハイドロパーオキシ化合物；マレイン酸誘導体などが挙げられる。この付加反応抑制剤の含有量は限定されないが、（Ａ）成分１００質量部に対して０．０００１〜５質量部の範囲内であることが好ましい。付加反応制御剤による硬化抑制効果の度合は、その付加反応制御剤の化学構造によって異なる。よって、使用する付加反応制御剤の各々について、その添加量を最適な量に調整することが好ましい。最適な量の付加反応制御剤を添加することにより、組成物は室温での長期貯蔵安定性及び加熱硬化性に優れたものとなる。
【００４１】
（接着付与剤）
また、本組成物には、その接着性を向上させるための接着付与剤を含有していても良い。この接着付与剤としては、ケイ素原子に結合したアルコキシ基を一分子中に少なくとも１個、好ましくは２個以上有する有機ケイ素化合物であることが好ましい。このアルコキシ基としては、メトキシ基、エトキシ基、プロポキシ基、ブトキシ基、メトキシエトキシ基が例示され、特に、メトキシ基であることが好ましい。また、この有機ケイ素化合物のケイ素原子に結合するアルコキシ基以外の基としては、Ｒ１等として例示した、前記アルキル基、前記アルケニル基、前記アリール基、前記アラルキル基、前記ハロゲン化アルキル基等の置換もしくは非置換の一価炭化水素基；３−グリシドキシプロピル基、４−グリシドキシブチル基等のグリシドキシアルキル基；２−（３，４−エポキシシクロヘキシル）エチル基、３−（３，４−エポキシシクロヘキシル）プロピル基等のエポキシシクロヘキシルアルキル基；４−オキシラニルブチル基、８−オキシラニルオクチル基等のオキシラニルアルキル基等のエポキシ基含有一価有機基；３−メタクリロキシプロピル基等のアクリル基含有一価有機基；水素原子が例示される。具体的にはエポキシ基含有シランカップリング剤、（メタ）アクリル基含有シランカップリング剤等のシランカップリング剤やその部分加水分解縮合物（シランカップリング剤のオリゴマー）等が例示される。
【００４２】
より具体的には、３−グリシドキシプロピルトリメトキシシラン、２−（３，４−エポキシシクロヘキシル）エチルトリメトキシシラン、３−メタクリロキシプロピルトリメトキシシラン等のシラン化合物；一分子中にケイ素原子結合アルケニル基もしくはケイ素原子結合水素原子、及びケイ素原子結合アルコキシ基をそれぞれ少なくとも１個ずつ有するシロキサン化合物、ケイ素原子結合アルコキシ基を少なくとも１個有するシラン化合物又はシロキサン化合物と一分子中にケイ素原子結合ヒドロキシ基とケイ素原子結合アルケニル基をそれぞれ少なくとも１個ずつ有するシロキサン化合物との混合物、メチルポリシリケート、エチルポリシリケート、エポキシ基含有エチルポリシリケートが例示される。
【００４３】
この接着付与剤は低粘度液状であることが好ましく、その粘度は限定されないが、２５℃において１〜５００ｍＰａ・ｓの範囲内であることが好ましい。
【００４４】
また、上記組成物において、この接着付与剤の含有量は限定されないが、（Ａ）成分１００質量部に対して０．０１〜１０質量部であることが好ましい。
【００４５】
（その他の任意成分）
本発明の付加硬化型シリコーン組成物には、一層の強度を向上させるためにヒュームドシリカ、シリカ、ガラス、アルミナ、酸化亜鉛等の無機質充填剤を配合してもよい。また、必要に応じて、ポリメタクリレート樹脂等の有機樹脂微粉末；耐熱剤；染料；顔料；難燃性付与剤；溶剤等を配合してもよい。
【００４６】
さらに、硬化物の着色、白濁、酸化劣化等の発生を抑えるために、２，６−ジ−ｔ−ブチル−４−メチルフェノール等の従来公知の酸化防止剤を本発明の組成物に配合することができる。
【００４７】
また、硬化後の硬さを調整するために、下記単位構造式で表されるオルガノポリシロキサン、
（Ｒ５ＳｉＯ３／２）ｅ（Ｒ５２ＳｉＯ２／２）ｆ（Ｒ５３ＳｉＯ１／２）ｇ（ＸＯ１／２）ｈ 
｛式中、Ｒ５は同一又は異なっていても良い、置換又は非置換の一価炭化水素基（但し、Ｒ５の０．１〜５０モル％はアルケニル基であり、Ｒ５の１０モル％以上はアリール基である）であり、Ｘは水素原子又はアルキル基である。ｅは正数、ｆは０又は正数、ｇは０又は正数、ｈは０又は正数であり、（ｆ＋ｇ＋ｈ）／ｅは０〜３である。｝を添加しても良い。
【００４８】
また、光劣化に対する抵抗性を付与するために、ヒンダードアミン系安定剤等の光安定剤を本発明の組成物に配合することもできる。
【００４９】
［硬化物］
本発明のシリコーン組成物は、公知の硬化条件下で公知の硬化方法により硬化させることができる。具体的には、好ましくは８０〜２００℃、より好ましくは１００〜１６０℃で加熱することにより、該組成物を硬化させることができる。加熱時間は、０．５分〜５時間程度、特に１分〜３時間程度でよいが、ＬＥＤ封止用等精度が要求される場合は、硬化時間を長めにすることが好ましい。得られる硬化物の形態は特に制限されず、例えば、ゲル硬化物、エラストマー硬化物及び樹脂硬化物のいずれであってもよい。該硬化物は、無色透明かつ高屈折率（屈折率１．５２以上、特に１．５３〜１．６５）であることが好ましい。また、該硬化物は、ＪＩＳに規定の硬さがデュロメータＡで３０以上の硬化物を形成するものであることが好ましく、該硬化物の引張強さは１．０ＭＰａ以上、切断伸びは７０％以上であることが好ましい。
【００５０】
本発明の付加硬化型シリコーン組成物を硬化させて得られる上記硬化物は、高透明、高屈折率、かつ強度特性が良好である。また、上記硬化物は、通常の付加硬化性シリコーン組成物の硬化物と同様に耐熱性、耐寒性、電気絶縁性に優れる。よって、本発明の付加硬化型シリコーン組成物を硬化させて得られる上記硬化物は、光学素子封止材として好適に用いることができる。
【００５１】
［光学素子］
本発明の組成物から成る封止材によって封止される光学素子としては、例えば、ＬＥＤ、半導体レーザー、フォトダイオード、フォトトランジスタ、太陽電池、ＣＣＤ等が挙げられる。このような光学素子は、該光学素子に本発明の組成物から成る封止材を塗布し、塗布された封止剤を公知の硬化条件下で公知の硬化方法により、具体的には上記したとおりに硬化させることによって封止することができる。こうして信頼性の高い、本発明の付加硬化型シリコーン組成物の硬化物で封止された光学素子とすることができる。
【実施例】
【００５２】
以下、実施例と比較例を示し、本発明を具体的に説明するが、本発明は下記の実施例等に制限されるものではない。
【００５３】
尚、実施例中の粘度は２５℃において回転粘度計を用いて測定した値である。屈折率はＡＴＡＧＯ製デジタル屈折計ＲＸ−５０００を用いて波長５８９ｎｍの屈折率を２５℃で測定し、ビニル価はハヌス液による滴定法、水素ガス発生量はアルカリ水溶液によるクラッキング法に準じて測定した。
【００５４】
［実施例１〜２、比較例１〜３］
表１に示す配合量で下記の各成分を混合し、付加硬化型シリコーン組成物を調製した。なお、表１における各成分の数値は質量部を表す。
【００５５】
（Ａ）成分：
（Ａ−１）
【化１０】
2019085465.tif 000011
粘度：２，０００（ｍＰａ・ｓ），ビニル価：０．２２（ｍｏｌ／１００ｇ），屈折率：１．５８６
（Ａ−２）
【化１１】
2019085465.tif 000012
（式中、括弧が付されたシロキサン単位の配列はランダム又はブロックである。）
粘度：２０，０００（ｍＰａ・ｓ），ビニル価：０．０９（ｍｏｌ／１００ｇ），屈折率：１．５８１
（Ａ−３）
【化１２】
2019085465.tif 000013
（式中、括弧が付されたシロキサン単位の配列はランダム又はブロックである。）
粘度：７００（ｍＰａ・ｓ），ビニル価：０．０５５（ｍｏｌ／１００ｇ），屈折率：１．５１２
【００５６】
（Ｂ）成分：
（Ｂ−１）
【化１３】
2019085465.tif 000014
粘度：１０（ｍＰａ・ｓ），水素ガス発生量：１３９（ｍｌ／ｇ）：，屈折率：１．５４１
（Ｂ−２）
【化１４】
2019085465.tif 000015
粘度：２（ｍＰａ・ｓ），水素ガス発生量：２１０（ｍｌ／ｇ），屈折率：１．４４１
【００５７】
（Ｃ）成分：白金の１，３−ジビニル−１，１，３，３−テトラメチルジシロキサン錯体のトルエン溶液（白金濃度０．５質量％）
【００５８】
その他の成分：
（Ｄ）付加反応制御剤：エチニルシクロヘキサノール
【００５９】
実施例１〜２、比較例１〜３で得られた付加硬化型シリコーン組成物及びその硬化物の特性は次のようにして測定し、結果を表１に示した。
【００６０】
［硬化物の光透過率］
付加硬化型シリコーン組成物を１５０℃の熱風循環式オーブンで３時間加熱することにより硬化して作製した硬化物（光路長２．０ｍｍ）の２５℃における４００ｎｍの波長の光透過率を測定した。
【００６１】
［硬化物の強度特性］
付加硬化型シリコーン組成物を１５０℃の熱風循環式オーブンで４時間加熱することにより硬化物を作製した。この硬化物の硬さ・切断時伸び・引張強さを、ＪＩＳ−Ｋ−６２４９に準じて測定した。
【００６２】
【表１】
2019085465.tif 000016
【００６３】
本発明の付加硬化型シリコーン組成物は、屈折率が高く、硬化後の強度特性に優れた硬化物を与えた。これにより本組成物は光学素子封止材料として優れた特性を持つ事が分かった。
【００６４】
本発明の（Ｂ）成分に替えて、（ＣＨ３）２ＳｉＨ−単位を有する架橋成分を用いた場合（比較例１、２）は、硬化物の透明性及び引張り強さに劣り、本発明の（Ａ）成分に替えてジメチルシロキサン単位を主骨格とする成分を用いた場合（比較例３）は、硬化物の屈折率、引張り強さ、切断時伸びに劣る結果となった。
【００６５】
なお、本発明は、上記実施形態に限定されるものではない。上記実施形態は例示であり、本発明の特許請求の範囲に記載された技術的思想と実質的に同一な構成を有し、同様な作用効果を奏するものは、いかなるものであっても本発明の技術的範囲に包含される。